ГЛИНОФОСФАТНЫЙ МАТЕРИАЛ
CLAYPHOSPHATE MATERIAL

Изобретение относится к области строительных материалов и может быть использовано при производстве строительных блоков.
Известны материалы на основе глин, суглинков, фосфорной кислоты и добавок - оксидов d-металлов. (Латутова М.Н., Сватовская Л.Б., Чибисов Н.П. и др. Физико-химические особенности твердения ГЛИНФов и АЛЮМФов - Л. Стройиздат, "Цемент" № 10, 1990, С.11-12). Указанные известные глинофосфатные материалы твердеют на воздухе и являются водостойкими.
Наиболее близким по технической сущности к заявляемому техническому решению является выбранный за прототип глинофосфатный материал следующего состава (мас.%):
суглинок
71-74
железосодержащий отход
металлургического производства
с остатком на сите № 008,
содержащий оксид Fe (II), 7-11 мас.%
5-7
ортофосфорная кислота
плотностью 1,24-1,25 г/см<sup>3</sup>
остальное
(Патент RU № 2148563, С04В 28/34, 10.05.2000).
Недостатком указанного глинофосфатного материала является высокая прочность.
Задачей изобретения является создание нового глинофосфатного материала с пониженной теплопроводностью при сохранении водостойкости.
3
3
3
3
4
2
3
4
2
Решение этой задачи достигается тем, что глинофосфатный материал, содержащий суглинок, железосодержащий отход металлургического производства с остатком на сите № 008 7-11 мас.%, содержащий оксид Fe (II), ортофосфорную кислоту плотностью 1,24-1,25 г/см, дополнительно содержит скорлупу от куриных яиц с остатком на сите № 008 3-5%, содержащую, мас.%: СаСО - 98,4; MgCO - 0,9; Mg(PO) - 0,35; Са(PO) - 0,35, при следующем соотношении компонентов, мас.%:
суглинок
65-68
железосодержащий отход металлургического
производства с остатком на сите № 008 7-11
мас.%, содержащий оксид Fe (II),
6-8
указанная скорлупа от куриных яиц
5-7
ортофосфорная кислота плотностью
1,24-1,25 г/см<sup>3</sup>
остальное
Новым по сравнению с прототипом для понижения теплопроводности материала является использование скорлупы от куриных яиц.
Изготовление материала
3
3
2
3
3
4
2
2
3
3
3
3
4
2
3
4
2
Смесь, состоящую из суглинка, железосодержащего отхода металлургического производства с остатком на сите № 008 7-11 мас.%, содержащего оксид Fe(II), и скорлупу от куриных яиц перемешивают и затворяют ортофосфорной кислотой плотностью 1,24-1,25 г/см. Используют следующие материалы: железосодержащий отход следующего основного состава, мас.%: FeO - 96; CuO -0,1; AlО - 0,4; МоO - 0,1; NiO - 0,2; SiO - 2,0; CrО - 0,3; С - 0,3; суглинок; ортофосфорную кислоту плотностью 1,24-1,25 г/см (ГОСТ 65-52-80), скорлупу от куриных яиц с остатком на сите № 008 3-5%, содержащую, мас.%: СаСО - 98,4; MgCO - 0,9; Mg(PO) - 0,35; Са(PO) - 0,35.
После затвердевания на воздухе получается водостойкий глинофосфатный материал с пониженной теплопроводностью, который можно использовать в строительстве.
Для определения модуля крупности мелкие фракции железосодержащего отхода металлургического производства и скорлупы от куриных яиц с размером частиц менее 5 мм подвергались рассеву на стандартном наборе сит по ГОСТ 8735-88.
Прочность материалов определяется по ГОСТ 10180.
Коэффициент теплопроводности определяется по ГОСТ 7076-87. Примеры составов и результаты испытаний представлены в таблице.
3
3
3
4
2
3
4
2
Анализ результатов таблицы показывает, что дополнительное использование скорлупы от куриных яиц с остатком на сите № 008 3-5%, содержащей, мас.%: СаСО - 98,4; MgCO - 0,9; Mg(PO) - 0,35; Са(PO) - 0,35, дает возможность понизить теплопроводность глинофосфатного материала по сравнению с прототипом.
Состав материала, мас.%
Прочность после водонасыщения, МПа
Коэффициент теплопроводности λ, Вт/(м/К)
Суглинок
65
10, 9
0,32
Железосодержащий отход металлургического производства с остатком на сите № 008 7 мас.%, содержащий оксид Fe (II)
8
Скорлупа от куриных яиц с остатком на сите № 008 5 мас.%, содержащая, мас.%: СаСО<sub>3</sub> - 98,4; MgCO<sub>3</sub> - 0,9; Mg<sub>3</sub>(PO<sub>4</sub>)<sub>2</sub> - 0,35; Са<sub>3</sub>(PO<sub>4</sub>)<sub>2</sub> - 0,35
7
Ортофосфорная кислота плотностью 1,24 г/см<sup>3</sup>
20
Суглинок
68
11,1
0,32
Железосодержащий отход металлургического производства с остатком на сите № 008 10 мас.%, содержащий оксид Fe (II)
6
Скорлупа от куриных яиц с остатком на сите № 008 3 мас.%, содержащая мас.%: СаСО<sub>3</sub> - 98,4; MgCO<sub>3</sub> - 0,9; Mg<sub>3</sub>(PO<sub>4</sub>)<sub>2</sub> - 0,35; Са<sub>3</sub>(PO<sub>4</sub>)<sub>2</sub> - 0,35
5
Ортофосфорная кислота плотностью 1,245 г/см<sup>3</sup>
21
Суглинок
67
10,9
0,31
Железосодержащий отход металлургического производства с остатком на сите № 008 11 мас.%, содержащий оксид Fe (II)
7
Скорлупа от куриных яиц с остатком на сите № 008 5 мас.%, содержащая мас.%: СаСО<sub>3</sub> - 98,4; MgCO<sub>3</sub> - 0,9; Mg<sub>3</sub>(PO<sub>4</sub>)<sub>2</sub> - 0,35; Са<sub>3</sub>(PO<sub>4</sub>)<sub>2</sub> - 0,35
6
Ортофосфорная кислота плотностью 1,25 г/см<sup>3</sup>
20
СуглинокЖелезосодержащий отход металлургического производства с остатком на сите № 008 7-11 мас.%, содержащий оксид Fe (II)Ортофосфорная кислота плотностью 1,24-1,25 г/см<sup>3</sup>
71-745-7остальное
9,0
0,4